(57)【要約】【課題】直流特性の低下を抑制し、絶縁性能の低下を抑制する。【解決手段】ポリマと、陰イオン不純物の含有量が１００ｐｐｍ以下である酸化マグネシウムと、を含み、酸化マグネシウムの配合量が、ポリマ１００重量部に対して、０．１重量部以上５重量部以下である。【選択図】図１
2015023000.tif 000002
【特許請求の範囲】
【請求項１】
ポリマと、
陰イオン不純物の含有量が１００ｐｐｍ以下である酸化マグネシウムと、を含み、
前記酸化マグネシウムの配合量が、前記ポリマ１００重量部に対して、０．１重量部以上５重量部以下である
ことを特徴とする電気絶縁組成物。
【請求項２】
前記酸化マグネシウムは気相法により生成される
ことを特徴とする請求項１に記載の電気絶縁組成物。
【請求項３】
前記酸化マグネシウムは、シランカップリング剤による表面処理が行われている
ことを特徴とする請求項１又は２に記載の電気絶縁組成物。
【請求項４】
導体と、
前記導体の周囲に設けられ、ポリマ及び陰イオン不純物の含有量が１００ｐｐｍ以下である酸化マグネシウムを含む電気絶縁組成物により形成される絶縁体と、を備え、
前記酸化マグネシウムの配合量が、前記ポリマ１００重量部に対して、０．１重量部以上５重量部以下である
ことを特徴とする直流用ケーブル。
【請求項５】
前記酸化マグネシウムは気相法により生成される
ことを特徴とする請求項４に記載の直流用ケーブル。
【請求項６】
前記酸化マグネシウムは、シランカップリング剤による表面処理が行われている
ことを特徴とする請求項４又は５に記載の直流用ケーブル。
【発明の詳細な説明】
【技術分野】
【０００１】
本発明は、電気絶縁組成物及び直流用ケーブルに関する。
【背景技術】
【０００２】
導体と、導体の周囲に設けられ、架橋剤として例えばジクミルパーオキサイド（ＤＣＰ）等の有機過酸化物を用いて架橋した例えばポリエチレン等のポリマにより形成される絶縁体と、を備えるケーブルは、交流電力を送電するケーブルとして広く用いられている。
【０００３】
近年、電力の送電距離をより長くするため、ケーブルに直流電力を課電して送電することが考えられている。しかしながら、上述のような架橋剤として有機過酸化物を用いて形成した絶縁体を備えるケーブルに直流電力が送電されると、絶縁体の体積抵抗率が低下したり、空間電荷の蓄積量が増加することがあった。すなわち、ケーブルの直流特性が低下する場合があった。その結果、絶縁体が絶縁破壊する電圧（以下では、「直流破壊強度」とも言う）が低下し、ケーブルの絶縁性能が低下することがあった。
【０００４】
すなわち、絶縁体の体積抵抗率が低下すると、絶縁体からの漏れ電流が増加するため、漏れ電流から発せられる局所的なジュール熱により、絶縁体が熱破壊されてしまう。特に、架橋剤の分解残渣が多く分布する絶縁体の厚さ方向における中心部分で、体積抵抗率の低下が大きい。このため、ケーブルに直流電力が課電されている間、絶縁体の外周側と内周側とにかかる電圧が大きくなる。その結果、絶縁体の有効膜厚が減少するため、直流破壊強度が低下し、絶縁性能が低下することがあった。
【０００５】
また、空間電荷の蓄積量が増加すると、絶縁体中に高電界な箇所が局所的に発生する場合があった。高電界な箇所では、直流破壊強度（絶縁破壊電圧）が低下するため、絶縁破壊が発生しやすくなる。また、空間電荷の蓄積量が増加すると、例えば送電方向を反転させるために直流電圧の極性を反転させた際や、逆極性のインパルスが重畳された際、絶縁性能が低下し、絶縁破壊が生じる場合があった。
【０００６】
そこで、例えば、酸化マグネシウム（ＭｇＯ）等のような有極性の無機充填剤を絶縁層に含有させた直流用ケーブルが提案されている（特許文献１〜５参照）。また、絶縁層に所定のポリエチレンを用いることで、無機充填剤の分散性を向上させた直流用ケーブルが提案されている（特許文献６参照）。
【先行技術文献】
【特許文献】
【０００７】
【特許文献１】特公昭５７−０２１８０５号公報
【特許文献２】特開２０１０−１２１０５６号公報
【特許文献３】特開平１１−０８６６３４号公報
【特許文献４】特開２００６−２９１０２２号公報
【特許文献５】特許第３４３０８７５号公報
【特許文献６】特開平１０−２６９８５２号公報
【発明の概要】
【発明が解決しようとする課題】
【０００８】
しかしながら、絶縁層に無機充填剤として酸化マグネシウムが含有される場合、酸化マグネシウムの種類によって、ケーブルの直流特性が低下する場合があった。すなわち、ケーブルが備える絶縁体の体積抵抗率が抵抗したり、空間電荷の蓄積量が増加する場合があった。従って、絶縁体の直流破壊強度が低下し、ケーブルの絶縁性能が低下する場合があった。
【０００９】
そこで、本発明は、上記課題を解決し、直流特性の低下を抑制し、絶縁性能の低下を抑制する電気絶縁組成物及び直流用ケーブルを提供することを目的とする。
【課題を解決するための手段】
【００１０】
上記課題を解決するために、本発明は次のように構成されている。
本発明の第１の態様によれば、ポリマと、陰イオン不純物の含有量が１００ｐｐｍ以下である酸化マグネシウムと、を含み、前記酸化マグネシウムの配合量が、前記ポリマ１００重量部に対して、０．１重量部以上５重量部以下である電気絶縁組成物が提供される。
【００１１】
本発明の第２の態様によれば、前記酸化マグネシウムは気相法により生成される第１の態様の電気絶縁組成物が提供される。
【００１２】
本発明の第３の態様によれば、前記酸化マグネシウムは、シランカップリング剤による表面処理が行われている第１又は第２の態様の電気絶縁組成物が提供される。
【００１３】
本発明の第４の態様によれば、導体と、前記導体の周囲に設けられ、ポリマ及び陰イオン不純物の含有量が１００ｐｐｍ以下である酸化マグネシウムを含む電気絶縁組成物により形成される絶縁体と、を備え、前記酸化マグネシウムの配合量が、前記ポリマ１００重量部に対して、０．１重量部以上５重量部以下である直流用ケーブルが提供される。
【００１４】
本発明の第５の態様によれば、前記酸化マグネシウムは気相法により生成される第４の態様の直流用ケーブルが提供される。
【００１５】
本発明の第６の態様によれば、前記酸化マグネシウムは、シランカップリング剤による表面処理が行われている第４又は第５の直流用ケーブルが提供される。
【発明の効果】
【００１６】
本発明にかかる電気絶縁組成物及び直流用ケーブルによれば、直流特性の低下を抑制し、絶縁性能の低下を抑制できる。
【図面の簡単な説明】
【００１７】
【図１】本発明の実施形態にかかる直流用ケーブルの概略断面図である。
【発明を実施するための形態】
【００１８】
（発明者等が得た知見）
まず、本発明の実施形態の説明に先立ち、発明者等が得た知見について説明する。本発明者等は、ケーブルの直流特性が低下する原因は、正電荷、負電荷、陽イオン、陰イオンなどの所謂キャリア源が存在することに起因すると考えている。このうち、正電荷及び負電荷は、印加電圧によって電極から注入されるものであり、陽イオン及び陰イオンはケーブルを構成する絶縁体中に存在していたものである。従って、ケーブルの直流特性の低下を抑制するために、絶縁体中に無機充填剤を配合することが考えられる。無機充填剤（充填剤）は、これらのキャリア源をトラップする（動かないように拘束する）効果を有していると推測する。無機充填剤によってキャリア源がトラップされることで、体積抵抗率が高くなるため、空間電荷が形成され難くなり、その結果、直流破壊強度が向上する。
【００１９】
しかしながら、上述したように、ケーブルが備える絶縁体に、無機充填剤として酸化マグネシウムが含有される場合、酸化マグネシウムの種類によって、ケーブルの直流特性が低下し、絶縁性能が低下する場合があった。
【００２０】
そこで、本発明者等は、ケーブルの直流特性と酸化マグネシウムの種類との関係性について鋭意検討した。その結果、無機充填剤として、陰イオンを生成する不純物（以下では、「陰イオン不純物」とも言う。）の含有量が多い酸化マグネシウムが用いられた場合に、ケーブルの直流特性が低下することを見出した。すなわち、陰イオン不純物濃度が高い酸化マグネシウムが用いられ、酸化マグネシウムが有するキャリア源をトラップする効果を超える量の陰イオン不純物が存在する場合に、ケーブルの直流特性が十分に発揮されず、ケーブルの直流特性が低下することを見出した。これは、酸化マグネシウム中の陰イオン不純物が、キャリア源となって電気伝導に寄与したり、空間電荷の蓄積の源となるキャリアとなっているためと、本発明者等は推測している。本発明は、本発明者等が見出した上記知見に基づくものである。
【００２１】
以下に、本発明の一実施形態について説明する。
【００２２】
（１）電気絶縁組成物の構成
まず、本発明の一実施形態にかかる電気絶縁組成物の構成について説明する。
【００２３】
本実施形態にかかる電気絶縁組成物は、主成分としてポリマを含んでいる。ポリマとして、例えば、高密度ポリエチレン（ＨＤＰＥ）、低密度ポリエチレン（ＬＤＰＥ）、直鎖状低密度ポリエチレン、分鎖状低密度ポリエチレン、超低密度ポリエチレン等のポリエチレンを用いることができる。
【００２４】
電気絶縁組成物には、無機充填剤としての酸化マグネシウムが含まれている。すなわち、電気絶縁組成物は、少なくともポリマと酸化マグネシウムとが混練されて形成されている。酸化マグネシウムは、陰イオンを生成する不純物（以下では、「陰イオン不純物」とも言う。）の含有量が１００ｐｐｍ以下、好ましくは４０ｐｐｍ以下である。陰イオン不純物としては、例えば四酸化硫黄（ＳＯ４）、三酸化硫黄（ＳＯ３）、塩素（Ｃｌ）等が挙げられる。
【００２５】
これにより、後述するように電気絶縁組成物を用いて直流用ケーブルの絶縁体が形成された場合、絶縁体の体積抵抗率の低下を抑制すると共に、空間電荷の蓄積量の増加を抑制できる。従って、直流電圧を印加した際に絶縁体が絶縁破壊する電圧（以下では、「直流破壊強度」とも言う）が低下することを抑制できる。すなわち、直流用ケーブルの直流特性が低下することを抑制できる。その結果、直流用ケーブルの絶縁性能が低下することを抑制できる。例えば、９０℃で８０ｋＶ／ｍｍの直流電圧を印加した際の体積抵抗率を１０１５Ω・ｃｍ以上とし、直流破壊強度を２５０ｋＶ／ｍｍ以上にできる。なお、酸化マグネシウム中の陰イオン不純物を含む不純物の含有量は、０．１％未満であるとよい。
【００２６】
また、電気絶縁組成物中の酸化マグネシウムの配合量は、ポリマ１００重量部に対して０．１重量部以上５重量部以下である。これにより、直流用ケーブルの直流特性が低下することを、より長期にわたって抑制できる。なお、酸化マグネシウムの配合量がポリマ１００重量部に対して０．１重量部未満であると、無機充填剤としての酸化マグネシウムを含有する効果が得られない。これに対し、酸化マグネシウムの配合量がポリマ１００重量部に対して５重量部を超えると、体積抵抗率が低下するとともに、直流破壊強度が低下する場合がある。また、電気絶縁組成物を加熱溶融した際の粘度が高くなるため、この電気絶縁組成物を用いて例えばケーブルを製造する際の成型性が低下する場合がある。特に、電気絶縁組成物が例えば押出機等により押し出される場合、電気絶縁組成物が押出機等により押出されにくくなる、すなわち吐出量が低下することがある。
【００２７】
陰イオンが生成されるタイミングは、特に限定されるものではない。後述するように電気絶縁組成物を用いて直流用ケーブルの絶縁体が形成され、実際に絶縁体に直流電圧が印加される際に、絶縁体中に陰イオンが存在することは好ましくない。このため、陰イオンが、（１）酸化マグネシウムがポリマと混練される前、（２）酸化マグネシウムとポリマとを混練している過程、（３）酸化マグネシウムをポリマに混練した後、（４）電気絶縁組成物を用いて直流用ケーブルの絶縁体に直流電圧を印加したことによる解離、のいずれのタイミングで生成された場合であっても、直流用ケーブルの直流特性に悪影響を及ぼす、すなわち直流用ケーブルの直流特性を低下させると考えられる。
【００２８】
また、後述するように、電気絶縁組成物には、架橋剤や、酸化防止剤等の添加剤が含まれることがある。これらの添加剤にも陰イオンを生成する不純物が含まれていることがある。すなわち、電気絶縁組成物には、酸化マグネシウムに由来して発生した陰イオン以外の陰イオンが存在する場合がある。しかしながら、このような陰イオンは、酸化マグネシウムに由来して発生した陰イオンに比べて、直流用ケーブルの直流特性に及ぼす悪影響が小さい、若しくは直流特性に悪影響は及ぼさないと考える。
【００２９】
酸化マグネシウムは、一次平均粒子径（一次体積平均粒子径）が０．０５μｍ以上６μｍ以下であるとよい。これにより、直流特性が低下することを、より長期にわたって抑制できる。なお、一次平均粒子径とは、酸化マグネシウムの微粒子を例えばＳＥＭ等の電子顕微鏡により観察し、凝集のない状態のそれぞれの粒子の直径を粒子径として、所定数（例えば５００個）の粒子径の平均である。また、一次平均粒子径の測定は、一次粒子を識別できれば、ポリマと混練する前であっても、ポリマと混練した後であっても良い。一般的には、一次平均粒子径の測定は、ポリマと混練する前に行われる。
【００３０】
酸化マグネシウムは、例えば気相法（気相酸化法）により生成されるとよい。すなわち、酸化マグネシウムは、陰イオン不純物が含有する原因となる機械的な粉砕が行われることなく生成されるとよい。これにより、陰イオン不純物の含有量が１００ｐｐｍ以下である高純度の酸化マグネシウムを容易に生成できる。
【００３１】
酸化マグネシウムは、例えばビニルトリメトキシシランやビニルトリエトキシシラン等のシランカップリング剤により表面処理が施されているとよい。これにより、例えばポリエチレン等のポリマと酸化マグネシウムとの結合性が向上するため、体積抵抗率の抵抗をより抑制するとともに、空間電荷の蓄積量の増加をより抑制できる。その結果、直流破壊強度の低下をより抑制できるため、直流用ケーブルの直流特性が低下することをより長期にわたって抑制できる。また、酸化マグネシウムは脂肪酸により表面処理が施されてもよい。
【００３２】
シランカップリング剤としては、例えば、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルトリエトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２−（アミノエチル）−３−アミノプロピルメチルジメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、又は３−トリエトキシシリル−Ｎ−（１，３−ジメチル−ブチリデンプロピルアミン等の少なくともいずれかを用いることができる。
【００３３】
また、電気絶縁組成物には、ポリマを架橋させる架橋剤として、例えばジクミルパーオキサイド、２，５−ジメチル−２，５−ジ（ｔ−ブチルパーオキシ）ヘキサン、１，３−ビス（ｔ−ブチルパーオキシイソプロピル）ベンゼン等の有機過酸化物が含まれているとよい。
【００３４】
また、電気絶縁組成物には、耐熱老化性を向上させるために、例えば、２，２−チオ−ジエチレンビス［３−（３，５−ジ−ｔ−ブチル−４−ヒドロキシフェニル）プロピオネート］、ペンタエリスリチル−テトラキス［３−（３，５−ジ−ｔ−ブチル−４−ヒドロキシフェニル）プロピオネート］、オクタデシル３−（３，５−ジ−ｔ−ブチル−４−ヒドロキシフェニル）プロピオネート、２，４−ビス−［（オクチルチオ）メチル］−ｏ−クレゾール、２，４−ビス−（ｎ−オクチルチオ）−６−（４−ヒドロキシ−３，５−ジ−ｔ−ブチルアニリノ）−１，３，５−トリアジン、ビス［２−メチル−４−｛３−ｎ−アルキル（Ｃ１２あるいはＣ１４）チオプロピオニルオキシ｝−５−ｔ−ブチルフェニル］スルフィド、及び４，４’−チオビス（３−メチル−６−ｔ−ブチルフェノール）等から選択される１種以上の酸化防止剤が含まれていてもよい。
【００３５】
また、電気絶縁組成物には、一般的な滑剤、カーボンブラック、着色剤等の種々の添加剤が含まれていてもよい。
【００３６】
（２）電気絶縁組成物の製造方法
次に、電気絶縁組成物の製造方法の一実施形態について説明する。
【００３７】
本実施形態にかかる電気絶縁組成物の製造方法では、まず、陰イオン不純物の含有量が１００ｐｐｍ以下である酸化マグネシウムを、例えば気相酸化法により生成する。すなわち、まず、金属マグネシウムを加熱して溶融して溶融マグネシウムを生成する。そして、溶融マグネシウムを所定温度に加熱して蒸発させてマグネシウム蒸気を発生させる。続いて、このマグネシウム蒸気と、例えば酸素（Ｏ２）ガスや空気等の酸素含有気体とを接触させて、マグネシウムを酸化させて酸化マグネシウム（酸化マグネシウムの微粉末）を生成する。これにより、陰イオン不純物の含有量が１００ｐｐｍ以下である高純度の酸化マグネシウムを容易に生成できる。
【００３８】
また、例えば、海水資源を利用して酸化マグネシウムを生成してもよい。すなわち、海水等のマグネシウム塩水溶液等のマグネシウム源と、例えば水酸化カルシウム等のアルカリとを溶液反応させて水酸化マグネシウムを析出させ、前駆体である水酸化マグネシウムスラリーを生成する。この水酸化マグネシウムスラリーを濾過、水洗して水酸化マグネシウムのウェットケーキを生成する。そして、このマグネシウムケーキを所定温度にて焼成して酸化マグネシウムの微粉末を生成してもよい。これによっても、陰イオン不純物の含有量が１００ｐｐｍ以下である酸化マグネシウムを生成できる。
【００３９】
上述のように生成した酸化マグネシウムに、例えばビニルトリメトキシシランやビニルトリエトキシシラン等のシランカップリング剤による表面処理や脂肪酸による表面処理を行ってもよい。
【００４０】
続いて、ポリマである例えばポリエチレンと、無機充填剤としての陰イオン不純物の含有量が１００ｐｐｍ以下である酸化マグネシウムとを混合して混合物を生成する。このとき、酸化マグネシウムの配合量を、ポリマ１００重量部に対して、０．１重量部以上５重量部以下とする。また、混合物中に、例えば架橋剤や、４，４’−チオビス（３−メチル−６−ｔ−ブチルフェノール）等の酸化防止剤、滑剤等を混合してもよい。
【００４１】
そして、ポリエチレンと酸化マグネシウムとを含む混合物を混練し、ポリマ中に酸化マグネシウムや酸化防止剤等を分散させて電気絶縁組成物を製造し、本実施形態にかかる電気絶縁組成物の製造工程を終了する。
【００４２】
（３）直流用ケーブルの構成
次に、上述の電気絶縁組成物を用いた直流用ケーブルの構成について、図１を用いて説明する。図１は、本実施形態にかかる直流用ケーブルの概略断面図である。
【００４３】
図１に示すように、本実施形態にかかる直流用ケーブル１は、心線としての導体２を備えている。導体２としては、例えば銅やアルミニウム等の素線を用いることができる。導体２は、複数の素線を撚り合わせた撚線であってもよい。
【００４４】
導体２の周囲には、導体２の周囲を被覆するように内部半導電層３が設けられている。内部半導電層３は、例えばエチレン−酢酸ビニル共重合体等の半導電性組成物により形成されている。
【００４５】
内部半導電層３の周囲には、内部半導電層３の周囲を被覆するように絶縁体４が設けられている。絶縁体４は、上述の電気絶縁組成物により形成されている。すなわち、電気絶縁組成物は、少なくとも、ポリマである例えばポリエチレンと、陰イオン不純物の含有量が１００ｐｐｍ以下である酸化マグネシウムとが混練されて形成されている。電気絶縁組成物中の酸化マグネシウムの配合量は、ポリマ１００重量部に対して０．１重量部以上５重量部以下である。これにより、直流用ケーブル１に直流電力が送電された場合、絶縁体４の体積抵抗率の低下を抑制すると共に、空間電荷の蓄積量の増加を抑制できる。従って、直流用ケーブル１の直流破壊強度の低下を抑制できる。その結果、直流用ケーブル１の直流特性の低下を抑制でき、絶縁性能の低下を抑制できる。すなわち、９０℃で８０ｋＶ／ｍｍの直流電圧を印加した際の体積抵抗率を１０１５Ω・ｃｍ以上とし、直流破壊強度を２５０ｋＶ／ｍｍ以上にできる。
【００４６】
また、酸化マグネシウムは気相酸化法により生成されているとよい。また、酸化マグネシウムは、シランカップリング剤により表面処理が施されているとよい。これにより、直流用ケーブル１の直流特性が低下することを、より長期にわたって抑制できる。
【００４７】
絶縁体４の周囲には、絶縁体４の周囲を被覆するように外部半導電層５が設けられている。外部半導電層５は、例えばニトリルゴム（ＮＢＲ）や、エチレン−酢酸ビニル共重合体等の半導電性組成物により形成されている。
【００４８】
外部半導電層５の周囲には、外部半導電層５の周囲を被覆するように遮蔽層６が設けられている。遮蔽層６は、例えば銅テープや軟銅線等を巻きつけることで形成されている。
【００４９】
遮蔽層６の外周には、遮蔽層６の周囲を被覆するようにシース７が設けられている。シース７は、例えばポリ塩化ビニル等で形成されている。
【００５０】
（４）直流用ケーブルの製造方法
次に、直流用ケーブル１の製造方法の一実施形態について説明する。
【００５１】
（内部半導電層形成工程）
まず、例えば銅やアルミニウム等の素線からなる導体２を準備する。そして、導体２の周囲を被覆するように内部半導電層３を形成する。すなわち、例えば押出機等を用いて例えばエチレン−酢酸ビニル共重合体等の半導電性組成物を導体２の周囲を覆うように押出成形し、所定厚さ（例えば１ｍｍ）の内部半導電層３を形成する。
【００５２】
（絶縁体形成工程）
内部半導電層形成工程が終了したら、内部半導電層３の周囲を被覆するように絶縁体４を形成する。すなわち、例えば押出機等を用いて、内部半導体層３の周囲を被覆するように電気絶縁組成物を押出被覆し、電気絶縁組成物を架橋剤によって架橋して所定厚さ（例えば３ｍｍ）の絶縁体４を形成する。電気絶縁組成物には、架橋剤として、例えば例えばジクミルパーオキサイド、２，５−ジメチル−２，５−ジ（ｔ−ブチルパーオキシ）ヘキサン、１，３−ビス（ｔ−ブチルパーオキシイソプロピル）ベンゼン等の有機過酸化物が含有されている。
【００５３】
（外部半導電層・遮蔽層・シース形成工程）
絶縁体形成工程が終了したら、絶縁体４の周囲を被覆するように外部半導電層５を形成する。すなわち、例えば押出機等を用いて、絶縁体４の周囲を被覆するようにニトリルゴムを押出成形し、所定厚さ（例えば１ｍｍ）の外部半導電層５を形成する。続いて、外部半導電層５の周囲を被覆するように例えば銅テープや軟銅線等を巻き付けて遮蔽層６を形成する。そして、遮蔽層６の周囲を被覆するようにシース７を形成する。すなわち、例えば押出機等を用いて、遮蔽層６の周囲を被覆するように例えばポリ塩化ビニル等を押出成形し、所定厚さ（例えば２ｍｍ）のシース７を形成する。これにより、本実施形態にかかる直流用ケーブル１を製造し、本実施形態にかかる電気絶縁組成物の製造工程を終了する。
【００５４】
（５）本実施形態にかかる効果
本実施形態によれば、以下に示す１つまたは複数の効果を奏する。
【００５５】
（ａ）本実施形態によれば、電気絶縁組成物は、ポリマと、陰イオン不純物の含有量が１００ｐｐｍ以下である酸化マグネシウムと、を含んでいる。この電気絶縁組成物を用いて直流用ケーブル１を形成している。すなわち、直流用ケーブル１が備える絶縁体４は、ポリマと陰イオン不純物の含有量が１００ｐｐｍ以下である酸化マグネシウムとを含む電気絶縁組成物により形成されている。これにより、絶縁体４の体積抵抗率の低下を抑制すると共に、空間電荷の蓄積量の増加を抑制でき、直流用ケーブル１の直流破壊強度の低下を抑制できる。すなわち、直流用ケーブル１の直流特性の低下を抑制できる。その結果、絶縁性能の低下を抑制できる。
【００５６】
（ｂ）本実施形態によれば、電気絶縁組成物は、酸化マグネシウムの配合量が、ポリマ１００重量部に対して０．１重量部以上５重量部以下である。これにより、直流用ケーブル１の直流特性の低下をより長期にわたって抑制できる。従って、絶縁性能の低下をより長期にわたって抑制できる。また、電気絶縁組成物を加熱溶融した際の粘度が高くなりすぎることを抑制できるため、例えば直流用ケーブル１を製造する際の成型性や生産性が低下することを抑制できる。
【００５７】
（ｃ）本実施形態によれば、酸化マグネシウムは、気相酸化法により生成されている。これにより、陰イオン不純物の含有量が１００ｐｐｍ以下である高純度の酸化マグネシウムを容易に生成できる。
【００５８】
（ｄ）本実施形態によれば、酸化マグネシウムには、シランカップリング剤により表面処理が施されている。これにより、直流用ケーブル１の直流特性の低下をより抑制できる。
【００５９】
＜本発明の他の実施形態＞
以上、本発明の実施形態を具体的に説明したが、本発明は上述の実施形態に限定されるものではなく、その要旨を逸脱しない範囲で種々変更可能である。
【００６０】
上述の実施形態では、内部半導電層３と、絶縁体４と、外部半導電層５とを、例えば押出機等により順次押出成形する場合について説明したが、これに限定されるものではない。例えば、内部半導電層３、絶縁体４及び外部半導電層５の３層を同時に押出成形してもよい。
【００６１】
上述の実施形態では、直流用ケーブル１は、導体２と、内部半導電層３と、絶縁体４と、外部半導電層５と、遮蔽層６と、シース７とを備える場合について説明したが、これに限定されるものではない。すなわち、直流用ケーブル１は、導体２と、絶縁体４とを備えていればよく、内部半導電層３、外部半導電層５、遮蔽層６、シース７は設けられていなくても良い。
【実施例】
【００６２】
次に、本発明の実施例を説明するが、本発明はこれらに限定されるものではない。
【００６３】
（１）シートサンプルの作製
（実施例１）
実施例１では、気相酸化法（気相法）により、表１に示す組成を有する酸化マグネシウムを作製した。すなわち、陰イオン不純物（ＳＯ４，ＳＯ３，Ｃｌ）を含まない酸化マグネシウムを作製した。なお、酸化マグネシウムは、表１に示す成分の他、例えば酸化マグネシウムを作製する際に混入してしまう不可避的不純物を含んでいる。また、シランカップリング剤としてビニルメトキシシランを用いて、酸化マグネシウムの表面処理（ビニルメトキシシラン処理）を実施した。なお、酸化マグネシウムの一次体積平均粒子径は０．２μｍである。そして、この酸化マグネシウムと、主成分のポリマである低密度ポリエチレン（ＬＤＰＥ）と、架橋剤としてのジクミルパーオキサイドと、酸化防止剤しての４，４’−チオビス−（６−ｔ−ブチル−３−メチルフェノール）とを含む混合物を作製した。本実施例で用いたＬＤＰＥは、密度が０．９２０ｇ／ｍ３であり、１９０℃におけるＭＦＲ（Ｍｅｌｔ  Ｆｌｏｗ  Ｒａｔｅ）が１ｇ／１０分である。このとき、酸化マグネシウム及び架橋剤の配合量はそれぞれ、ＬＤＰＥ１００重量部に対して２重量部とし、酸化防止剤の配合量は、ＬＤＰＥ１００重量部に対して０．２重量部とした。この混合物を例えば混練機等で混練し、ポリマ中に酸化マグネシウム、酸化防止剤、架橋剤を分散させて電気絶縁組成物を作製した。この電気絶縁組成物を厚さが０．１５ｍｍのシートとなるようにプレス成形し、シートサンプルを作製した。これを実施例１の試料とした。
【００６４】
（実施例２〜１２及び比較例１〜９）
実施例２〜１２及び比較例１〜９では、表１及び表２に示す組成の酸化マグネシウムを作製し、この酸化マグネシウムを用いて電気絶縁組成物を作製した。このとき、実施例１〜３、実施例９〜１２及び比較例７〜９では、気相法により酸化マグネシウムを作製した。実施例４〜８及び比較例１〜６では、海水資源を利用して酸化マグネシウムを作製した。また、実施例２〜１０及び比較例１〜９では、作製した酸化マグネシウムにビニルトリメトキシシラン処理を行った。実施例１１では、作製した酸化マグネシウムに脂肪酸を用いて表面処理（脂肪酸処理）を行った。実施例１２では、作製した酸化マグネシウムに表面処理を行わなかった。また、実施例６〜１２、及び比較例６〜９ではそれぞれ、酸化マグネシウムの配合量を表１及び表２に示す通りとした。この他は、上述の実施例１と同様にしてシートサンプルを作製した。これらをそれぞれ、実施例２〜１２及び比較例１〜９の試料とした。
【００６５】
【表１】
2015023000.tif 000003
【表２】
2015023000.tif 000004
【００６６】
（２）各試料の評価
上述のように作製した実施例１〜１２及び比較例１〜９の各試料について、直流特性を評価した。すなわち、各試料であるシートの体積抵抗率、直流破壊強度を測定した。また、電界強調係数を算出して空間電荷特性を評価した。これらの結果も表１及び表２にまとめて示す。
【００６７】
（体積抵抗率の測定）
各試料の体積抵抗率の測定は、上記各試料に、高感度電流計（ピコアンメーター）を用い、８０ｋＶ／ｍｍの直流電圧を１０分間印加した後、９０℃の雰囲気下で行った。
【００６８】
（直流破壊強度）
各試料の直流破壊強度（絶縁破壊電圧）の測定は、温度９０℃のシリコン油中で、直径２５ｍｍの平板電極を使用し、各試料に直流電圧を印加して行った。直流電圧は、１００ｋＶから印加し、１０分毎に１０ｋＶずつ昇圧させ、各試料であるシートサンプルに絶縁破壊が発生した電圧をそれぞれ測定した。
【００６９】
（空間電荷特性評価）
空間電荷特性の評価は、次のように行った。まず、パルス静電応力法（ＰＥＡ法）を用い、各試料を電極で挟み、温度３０度、大気圧下で、電極に５０ｋＶ／ｍｍの直流電界を７日にわたって連続印加して空間電荷量を測定した。次に、測定した空間電荷量から、試料内部の電界への影響を具体的に数値化し、容易に比較できるようにするために、電界強調係数（ＦＥＦ：Ｆｉｅｌｄ  Ｅｎｈａｎｃｅｍｅｎｔ  Ｆａｃｔｏｒ）を算出した。すなわち、測定した空間電荷量から試料内部の最大電界を算出し、下記（式１）により、電界強調係数を算出した。この電界強調係数の値が小さいほど、電界への影響が少ないことを示している。なお、本実施例では、電界強調係数が１．１５未満のものを、空間電荷特性が良好なものと評価した。
（式１）
ＦＥＦ＝試料内部の最大電界［ｋＶ／ｍｍ］／（印加電圧[ｋＶ]／試料厚さ[ｍｍ]）
【００７０】
表１から、四酸化硫黄（ＳＯ４）、三酸化硫黄（ＳＯ３）、塩素（Ｃｌ）の陰イオン不純物の含有量が１００ｐｐｍ以下である酸化マグネシウムを用い、酸化マグネシウムの配合量がポリマ（ＬＤＰＥ）１００重量部に対して０．１重量部以上５重量部以下である実施例１〜１２はいずれも、体積抵抗率が１０１５Ω・ｃｍ以上であり、電界強調係数が１．１５未満で空間電荷特性の評価も良好であり、直流破壊強度が２５０ｋＶ／ｍｍ以上であることを確認した。
【００７１】
また、実施例１〜３の各試料と実施例４〜８の各試料とを比較すると、気相法により作製した酸化マグネシウムを用いた各試料は、海水資源を利用し、海水を合成して作製した酸化マグネシウムを用いた各試料と比べて、体積抵抗率が高く、電界強調係数が低く、直流破壊強度が高くなることを確認した。すなわち、気相法により作製した酸化マグネシウムを用いた試料は、直流特性がより向上することを確認した。
【００７２】
また、実施例１〜２の各試料と、実施例１１及び実施例１２の各試料とを比較すると、シランカップリング剤（トリメトキシシラン）を用いて表面処理を実施した酸化マグネシウムを用いた試料の方が、直流特性がより向上することを確認した。
【００７３】
表２に示すように、陰イオン不純物の含有量が１００ｐｐｍを超える酸化マグネシウムを用いた比較例１〜５では、体積抵抗率が７×１０１３Ω・ｃｍ以上１×１０１４Ω・ｃｍ以下と低く、電界強調係数が１．１５以上で空間電荷特性の評価も低く、直流破壊強度が１５０ｋＶ／ｍｍ以下と低くなることを確認した。
【００７４】
また、比較例６〜９から、陰イオン不純物の含有量が１００ｐｐｍ以下である酸化マグネシウムが用いられても、その配合量がポリマであるＬＤＰＥ１００重量部に対して５重量部を超えたり、その配合量がＬＤＰＥ１００重量部に対して０．１重量部未満であると、体積抵抗率が低下するとともに、直流破壊強度が低下するることを確認した。また、電界強調係数が１．１５以上となり、空間電荷特性の評価も低くなることを確認した。
【００７５】
以上の結果から、陰イオン不純物の含有量が１００ｐｐｍ以下である酸化マグネシウムが含まれており、酸化マグネシウムの配合量がポリマ１００重量部に対して０．１重量部以上５重量部以下である電気絶縁組成物であると、体積抵抗率の低下を抑制し、空間電荷の蓄積量の増加を抑制できることを確認した。すなわち、直流破壊強度の低下を抑制できることを確認した。従って、直流用ケーブルの直流特性の低下を抑制し、絶縁性能の低下を抑制できることを確認した。また、陰イオン不純物の含有量が１００ｐｐｍ以下である酸化マグネシウムの配合量が、ポリマ１００重量部に対して０．１重量部以上５重量部以下であると、直流用ケーブルの直流特性の低下をより長期にわたって抑制でき、絶縁性能の低下をより長期にわたって抑制できる。
【符号の説明】
【００７６】
１          直流用ケーブル
２          導体
４          絶縁体
【図１】
2015023000.tif 000005